(57)【要約】  着火傾向の低いシガレット用巻紙の製造方法は、ベース巻紙の一方の表面の全面に、二価陽イオンを含む第１の水溶液を塗布し、前記二価陽イオンの作用下にゲル化する水溶性のゲル化性物質を含む第２の水溶液を、前記第１の水溶液が塗布された表面に対し少なくとも部分的に塗布し、前記ゲル化性物質をゲル化させて該ゲルからなる燃焼抑制物質を生成させることを含む。
2009139228.tif 000002
【特許請求の範囲】
【請求項１】
ベース巻紙の一方の表面の全面に、二価陽イオンを含む第１の水溶液を塗布し、前記二価陽イオンの作用下にゲル化する水溶性のゲル化性物質を含む第２の水溶液を、前記第１の水溶液が塗布された表面に対し少なくとも部分的に塗布し、前記ゲル化性物質をゲル化させて該ゲルからなる燃焼抑制物質を生成させることを含む、着火傾向の低いシガレット用巻紙の製造方法。
【請求項２】
前記第２の水溶液を、前記第１の水溶液が塗布された表面上の互いに離間した複数の領域に選択的に塗布する請求項１に記載の製造方法。
【請求項３】
前記第２の水溶液を、前記第１の水溶液が塗布された表面の実質的に全面に塗布する請求項１に記載の製造方法。
【請求項４】
前記二価陽イオンが、酢酸カルシウム、乳酸カルシウム、グルコン酸カルシウム、アスコルビン酸カルシウム、安息香酸カルシウム、硝酸カルシウム、塩化カルシウム、リン酸二水素カルシウム、炭酸マグネシウム、酢酸マグネシウム、乳酸マグネシウム、硝酸マグネシウム、塩化マグネシウムおよびそれらの混合物からなる群の中から選ばれる水溶性塩により前記第１の水溶液中に提供される請求項１に記載の製造方法。
【請求項５】
前記ゲル化性物質が、アルギン酸の塩またはエステル、ペクチン、ジェランガムおよびそれらの混合物からなる群の中から選ばれる請求項１に記載の製造方法。
【請求項６】
ゲル化性物質を、ベース巻紙の１平方メートル当たり、０．１ｇ〜１０ｇの量で塗布する請求項１に記載の製造方法。
【発明の詳細な説明】
【技術分野】
【０００１】
本発明は、着火傾向の低いシガレット用巻紙の製造方法に関する。
【背景技術】
【０００２】
近年、シガレットに対し、種々の要求がなされている。その要求の１つは、シガレットが喫煙者の不注意等により床等に落下した場合、その火種から床等が着火しにくいようにすることである。【０００３】
例えば、日本国特開平７−３００７９５号公報には、炭酸カルシウムのような多価金属陽イオンを含む粒子材料を含有するペーパー層の少なくとも一部を覆うようにアルギン酸の塩または誘導体の溶液を塗布し、アルギン酸の塩または誘導体を多価金属陽イオンと反応させてポリマーコーティングを形成することを含むコーティングされたペーパーの製造方法（第１の方法）が開示されている。さらに、日本国特開平７−３００７９５号公報には、ペーパー層の少なくとも一部分にアルギン酸の塩または誘導体の溶液を塗布した後、多価金属陽イオンを含む材料（物質）の溶液を、アルギン酸の塩または誘導体の溶液が塗布されたペーパーの少なくとも一部分に塗布し、そのアルギン酸の塩または誘導体と上記多価金属陽イオンを反応させてポリマーコーティングを形成することを含むコーティングされたペーパーの製造方法（第２の方法）も開示されている。ポリマーコーティングで覆われたペーパー層部分は、通気度が減少し、燃焼を抑制する（燃焼抑制領域を構成する）結果、燃えているタバコが可燃材料を着火させるおそれを減少させる。【０００４】
上記先行技術の第１の方法では、予めペーパー層に含有されていた炭酸カルシウム粒子から生成するカルシウムイオンをゲル化剤として用いてアルギン酸の塩または誘導体をゲル化させている。しかしながら、アルギン酸の塩または誘導体の単なる水溶液を塗布しただけでは、ゲル化は促進されず、効率的ではないことがわかった。事実、上記第１の方法では、アルギン酸の塩または誘導体の溶液を酸性化することが好ましいとされている。これは炭酸カルシウムが酸性の水溶液にしか溶けないからであると考えられる。しかしながら、酸性化された溶液を用いることは、塗布機器などの腐食の問題があり、また酸性化された溶液をペーパー層（巻紙）に塗布すると、巻紙の光学物性に影響を与えかねない。すなわち、一般に巻紙中の白色填料は光学物性である不透明度および白色度に影響を及ぼし、填料量が増加するとこれらの光学物性値は増加する。しかしながら、酸性化された溶液を塗布すると白色填料である炭酸カルシウムが溶解するため、不透明度および白色度が低下するおそれがあり、巻紙の外観が悪化しかねない。また、上記先行技術の第２の手法では、巻紙にアルギン酸の塩または誘導体の溶液を塗布した後に、多価金属陽イオンを含む物質の溶液を塗布しているが、アルギン酸の塩または誘導体と多価金属陽イオンとの反応が効率的に進行せず、また印刷により多価金属陽イオンを含む物質の溶液を塗布すると、先に塗布したアルギン酸の塩または誘導体が印刷版に移行し、多価金属陽イオンとの反応により生成したゲルで印刷版が目詰まりし、連続的な塗布が困難となる。
【発明の開示】
【０００５】
したがって、本発明は、巻紙中の炭酸カルシウムを、酸性化された溶液で溶解させなくても、着火傾向の低減されたシガレット用巻紙を安定に製造することができる方法を提供することを目的とする。
【０００６】
本発明によると、ベース巻紙の一方の表面の全面に、二価陽イオンを含む第１の水溶液を塗布し、前記二価陽イオンの作用下にゲル化する水溶性のゲル化性物質を含む第２の水溶液を、前記第１の水溶液が塗布された表面に対し少なくとも部分的に塗布し、前記ゲル化性物質をゲル化させて該ゲルからなる燃焼抑制物質を生成させることを含む、シガレット用巻紙の製造方法が提供される。
【図面の簡単な説明】
【０００７】
【図１】図１は、本発明の１つの態様に係るシガレット用巻紙により巻装されたシガレットの一例を示す一部破断概略斜視図である。
【発明を実施するための最良の形態】
【０００８】
本発明によると、まず、ベース巻紙の一方の表面の全面に、二価陽イオンを含む第１の水溶液を塗布する。【０００９】
ベース巻紙としては、通常の亜麻パルプ等のパルプをベースとする通常のシガレット巻紙を用いることができる。かかるベース巻紙は、炭酸カルシウム、炭酸カリウム等の炭酸塩、水酸化カルシウム、水酸化マグネシウム等の水酸化物のような一般に使用されている填料を２ｇ／ｍ2以上の割合で含有することができる。填料は、２〜３０ｇ／ｍ2の割合で、好ましくは２〜８ｇ／ｍ2の割合でベース巻紙に含有され得る。また、ベース巻紙は、通常、２０ｇ／ｍ2以上、好ましくは２２ｇ／ｍ2以上の坪量を有する。この坪量は、通常、８０ｇ／ｍ2以下、好ましくは６５ｇ／ｍ2以下である。ベース巻紙の固有通気度は、通常、１０〜２００コレスタ単位、好ましくは１０〜６０コレスタ単位である。【００１０】
ベース巻紙には、クエン酸またはその塩（ナトリウム塩、カリウム塩）等の燃焼調節剤を添加することもできる。通常、燃焼調節剤は、これを配合する場合、ベース巻紙中に２重量％以下の割合で用いられる。燃焼調節剤は、これを配合する場合、ベース巻紙中に０．４重量％以上の割合で配合することが好ましい。【００１１】
二価陽イオンを含有する第１の水溶液は、水溶性の二価金属陽イオンの塩を水に溶解することによって得ることができる。ここで、「水溶性」とは、２５℃で水１００ｇ中に、少なくとも０．７ｇ溶ける塩を指す。そのような水溶性金属塩には、有機金属塩と無機金属塩の双方が含まれる。その例を挙げると、酢酸カルシウム、乳酸カルシウム、グルコン酸カルシウム、アスコルビン酸カルシウム、安息香酸カルシウム、硝酸カルシウム、塩化カルシウム、リン酸二水素カルシウム、炭酸マグネシウム、酢酸マグネシウム、乳酸マグネシウム、硝酸マグネシウム、塩化マグネシウム等であり、それらの混合物も用いることができる。とりわけ、酢酸カルシウム、乳酸カルシウムおよびグルコン酸カルシウムが好ましい。【００１２】
次に、第１の水溶液を塗布したベース巻紙の表面に対し、二価陽イオンの作用下にゲル化する水溶性のゲル化性物質を含む第２の水溶液を少なくとも部分的に塗布する。ゲル化性物質は、第１の水溶液に含まれる二価陽イオンの作用下でゲル化する物質である。ゲル化の機構には、ゲル化性物質に含まれるナトリウム、カリウム、アンモニウム等の陽イオンが上記二価陽イオンによって置換されることにより不溶性生成物（ゲル物質）を生成する機構、ゲル化性物質が上記二価陽イオンと配位結合して架橋生成物（ゲル物質）を生成する機構が含まれる。ゲル化性物質の例を挙げると、アルギン酸ナトリウム、アルギン酸カリウム、アルギン酸アンモニウム、アルギン酸カルシウム、アルギン酸マグネシウム等のアルギン酸塩、アルギン酸プロピレングリコール等のアルギン酸エステル、ペクチン（エステル化度が５０％以上の高メトキシルペクチン、およびエステル化度が５０％未満の低メトキシルペクチン）、ジェランガム（脱アシル型ジェランガム、ネイティブ型ジェランガム）およびそれらの混合物である。とりわけ、アルギン酸ナトリウム、低メトキシルペクチン、および脱アシル型ジェランガムが好ましい。【００１３】
第２の水溶液は、第１の水溶液を塗布したベース巻紙の表面の実質的に全面にわたって塗布するか、あるいは第１の水溶液を塗布したベース巻紙の表面上の互いに離間した複数の領域に選択的に塗布することができる。第２の水溶液を、第１の水溶液を塗布したベース巻紙の表面上の複数の領域に選択的に塗布する場合、それら複数の塗布領域は、巻紙をタバコロッドに巻装したとき、タバコロッドの長手方向に延出し、タバコロッドの円周方向において互いに離間する複数の領域であり得る。あるいは、そして好ましくは、複数の塗布領域は、巻紙をタバコロッドに巻装したとき、タバコロッドの円周方向に延び、タバコロッドの長手方向において互いに離間する複数の円帯領域であってもよい。【００１４】
第２の水溶液中のゲル化性物質は、ベース巻紙への塗布の方法に適した粘度を提供するに足る濃度で存在することが好ましい。ゲル化性物質の濃度は、塗布方法に依存して、０．１〜２０重量％であり得る。塗布方法としては、印刷法、特にグラビア印刷法が適している。第２の水溶液をグラビア印刷法で塗布する場合、ゲル化性物質の濃度は、０．２〜１０重量％であることが好ましい。【００１５】
なお、第２の水溶液が塗布されるとき、ベース巻紙に塗布された第１の水溶液は、乾燥していても、乾燥せずに水溶液状態のままであってもよい。しかしながら、第１の水溶液は、塗布後乾燥させてから、第２の水溶液を塗布することが好ましい。【００１６】
第２の水溶液が第１の水溶液が塗布されたベース巻紙に塗布されると、上に述べたように、第２の水溶液に含まれていたゲル化性物質が第１の水溶液に含まれていた二価陽イオンと相互作用してゲル化する。生成するゲル物質は、巻紙の燃焼を抑制する。【００１７】
第２の水溶液を、第１の水溶液を塗布したベース巻紙の表面上の相互に離間した複数の領域に選択的に塗布する場合、ゲル物質に覆われた巻紙の領域は燃焼抑制領域として作用する。相隣る燃焼抑制領域間の各領域は、第１の水溶液が塗布されているものの、ゲル物質により覆われていないため、ベース巻紙自体と実質的に同様に燃焼し得る。すなわち、相隣る燃焼抑制領域間の各領域は、通常燃焼領域ということができる。【００１８】
第１の水溶液中の二価陽イオンは、ゲル化性物質を実質的に完全にゲル化させるに足る量で存在することが好ましい。二価陽イオンを提供する上記水溶性金属塩の濃度は、通常、０．７〜４０重量％であり、０．７〜１１重量％であることが好ましい。【００１９】
ゲル化性物質は、ベース巻紙の１平方メートル当たり、０．１ｇ〜１０ｇの量で塗布することが好ましく、０．２ｇ〜２ｇの量で塗布することがより好ましい。このような塗布量であれば、ゲル化性物質をベース巻紙の全面に塗布した場合でも、得られるシガレットは、火のついたシガレットを可燃物上に置いた場合は、ゲル化性物質と可燃物による吸熱とが相俟って、シガレットは消火し、可燃物の着火が抑制される。なお、同じ量のゲル化性物質を塗布する場合、ゲル化性物質をベース巻紙の表面上の相互に離間した複数の領域に選択的に塗布するときは、各塗布領域におけるゲル化性物質の量は、ゲル化物質をベース巻紙のほぼ全面に塗布するときよりも多くなる。より具体的には、例えばベース巻紙の１平方メートルの領域内において、離間した２つの０．２平方メートルの領域にゲル化性物質を塗布する場合、これら２つの領域のそれぞれに塗布するゲル化性物質の量は、（（０．１〜１０ｇ）／（０．２＋０．２））／２＝０．１２５ｇ〜１２．５ｇである。【００２０】
本発明において、第１の水溶液は、酸性であり得る。しかしながら、本発明において、第１の水溶液はアルカリ性であってもよい。水溶性金属塩を単独で水に溶解させた水溶液が酸性を示す場合、その水溶液にｐＨ調整剤を添加してｐＨを７を超える値に調節することができる。かかるｐＨ調整剤は、水溶液が７．５以上のｐＨ値を示すものが好ましい。そのようなｐＨ調整剤には、無機塩および有機酸塩が含まれる。無機塩および有機酸塩は、一価の陽イオンの塩であることが好ましい。そのような塩の例を挙げると、水酸化ナトリウム、水酸化カリウム等の無機塩、酢酸ナトリウム、酢酸カリウム、クエン酸三ナトリウム、クエン酸三カリウム、乳酸ナトリウム、乳酸カリウム、アスコルビン酸ナトリウム、アスコルビン酸カリウム、安息香酸ナトリウム、安息香酸カリウム等である。これらの混合物を用いることもできる。とりわけ、水酸化カリウム、クエン酸三ナトリウムおよびクエン酸三カリウムが好ましく、これらｐＨ調整剤は、第１の水溶液に対し、６重量％未満の量で添加することが好ましい。ｐＨ調整剤は、第１の水溶液に対し、０．００１重量％以上の量で添加することが好ましい。【００２１】
上に述べたように、本発明では、二価陽イオンを含有する第１の水溶液をベース巻紙の全面に塗布した後に、ゲル化性物質の水溶液を塗布するようにしている。従って、ベース巻紙に対し先にゲル化性物質を塗布し、その後二価陽イオンを塗布する場合に比べて、ゲル化反応が早くしかも十分に進行し、効率的であり、また溶液のｐＨの影響を受けずにゲル物質が生成する。しかも、ベース巻紙に対し先にゲル化性物質を塗布し、その後二価陽イオンを塗布する場合のように、印刷版がゲルで目詰まりすることもない。また、ベース巻紙に対し先にゲル化性物質を相互に離間した領域に塗布し、その後二価陽イオンを塗布する場合、にじみにより塗布領域の周辺が明確に画定されないことがあるが、本発明によれば、そのようなことはなく、塗布領域の周辺が明確に画定される。【００２２】
本発明の低着火傾向の巻紙は、タバコ刻み等のタバコ充填材からなるタバコのロッドを巻装するものであり、通常、ゲル物質が塗布された面をタバコロッドに接する。【００２３】
図１は、シガレットが巻紙により巻装されたとき燃焼抑制物質（ゲル物質）が円帯を構成するようにベース巻紙に塗布されたシガレット用巻紙で巻装されたシガレット１０を示す。【００２４】
次に、図面を参照して本発明をさらに説明する。【００２５】
図１は、シガレットが巻紙により巻装されたときゲル物質が円帯を構成するようにベース巻紙に塗布されたシガレット用巻紙で巻装されたシガレット１０を示す。【００２６】
図１を参照すると、シガレット１０は、巻紙１２によりカラム状に巻装されたタバコ充填材１３からなるタバコロッド１１を有する。タバコロッド１１は、通常、１７ｍｍ〜２６ｍｍの円周長、および４９ｍｍ〜９０ｍｍの長さを有する。タバコロッド１１の基端（すなわち、吸引方向下流端）１１ｂには、常法により、チップペーパー１７を用いて通常のフィルター１８を取り付けることができる。【００２７】
ベース巻紙１２には、燃焼抑制物質が塗布された円帯状領域１４が複数形成され、燃焼抑制領域を規定している。これら円帯状燃焼抑制領域１４は、タバコロッドの長手方向において互いに離間して形成されている。【００２８】
相隣る円帯状燃焼抑制領域１４の間には燃焼抑制物質が塗布されていない通常燃焼領域１５が規定される。例えば、円帯状燃焼抑制領域１４は、２個〜３個設けることができる。また、円帯状燃焼抑制領域１４は、長手方向の幅が４ｍｍ〜７ｍｍであり得る。相隣る燃焼抑制領域１４の間隔は、１８ｍｍ〜２５ｍｍであることが好ましい。【００２９】
図１に示すシガレットにおいては、その先端から距離ｄを隔てた領域１６には、燃焼抑制物質が塗布されていない。この先端部の燃焼抑制物質を塗布していない部分も通常燃焼領域１６を構成し、通常のシガレットの１パフまたは２パフで燃焼する領域に相当し得る。距離ｄは、タバコロッド先端１１ａから１０ｍｍ〜２５ｍｍとすることができる。チップペーパー１７により覆われた巻紙１２の部分に対応する巻紙内面には燃焼抑制領域１４を形成する必要は特にない。【００３０】
さて、シガレット１０をシガレットロッド１１の先端１１ａにおいて着火し、吸引しシガレットを燃焼させると、通常燃焼領域１５では、通常のシガレットと同様に燃焼し得、喫味を味わうことができる。しかし、着火状態でシガレット１０をカーペット、畳、木製製品、布、衣服等の可燃物上に置いた場合、燃焼方向に存在する燃焼抑制領域１４と可燃物による吸熱とが相俟って、シガレット１０は消火し、可燃物の着火が抑制される。【００３１】
第２の水溶液をベース巻紙の実質的に全面に塗布する形態は、特に図を示さなくとも、容易に理解されるであろう。第２の水溶液をベース巻紙の実質的に全面に塗布する場合にも、図１のシガレットのように、領域１６に相当する部分には第２の水溶液を塗布しないようにすることができる。第２の水溶液をベース巻紙の実質的に全面に塗布するとは、かかる態様を含むものである。【００３２】
次に、本発明を実施例により説明するが、本発明はこれら実施例により限定されるものではない。【００３３】
実施例１〜７、比較例１〜７
約６７重量％のパルプと約３２重量％の炭酸カルシウム（填料）および約１重量％のクエン酸ナトリウム（燃焼調節剤）を含む固有通気度約３５コレスタ単位のベース巻紙（幅：２７ｍｍ；長さ：１．５００ｍ）の一方の表面の全面に、下記表１に示す第１の水溶液（市販の乳酸カルシウム五水和物から調製した乳酸カルシウム水溶液（乳酸カルシウム水溶液中には濃度０．５重量％の市販のクエン酸塩がｐＨ調整剤として添加した））を塗布した後、同表１に示す第２の水溶液（キミカ製アルギン酸ナトリウムＩＬ−２（濃度０．５〜７重量％）の水溶液）を前記一方の表面の全面にダイレクトグラビア方式で塗布（印刷）した。塗布はなんら支障なく行うことができた。得られた巻紙について、アルギン酸ナトリウムの総塗布量を下記手法により測定し、通気度を常法により測定した。【００３４】
得られた巻紙を用いてアメリカンブレンド刻（フィルターをつけない場合のタール量１９〜２０ｍｇ／本）をロッド状に巻装した。１本当たりのシガレット長は５９ｍｍであった。得られたシガレットについて、ＡＳＴＭ  Ｅ−２１８７−０４に従って１０枚重ねたフィルターペーパー上で同一仕様のシガレット２０本の延焼性試験を行い、ＰＦＬＢ（percent of full-length burn）値を測定し、平均値を算出した。結果を表１に併記する。
【表１】
2009139228.tif 000003
【００３５】
表１に示す結果から、本発明によって製造された巻紙は、酸性化されていない少量のゲル化性物質の塗布でも、低い着火傾向を安定に示すことがわかる。【００３６】
実施例８〜１１、比較例８〜９
実施例１〜７、比較例１〜７で用いた巻紙と同じ巻紙の一方の表面の全面に、下記表２に示す第１の水溶液（市販の酢酸カルシウム一水和物から調製した酢酸カルシウム水溶液または市販の乳酸カルシウム五水和物から調製した乳酸カルシウム水溶液（乳酸カルシウム水溶液中には濃度０．５重量％の市販のクエン酸塩または濃度０．００１重量％の市販の水酸化カリウムをｐＨ調整剤として添加した））を塗布し後、同表２に示す第２の水溶液（キミカ製アルギン酸ナトリウムＩＬ−２（濃度０．３〜０．５重量％）またはキミカ製アルギン酸ナトリウムＩ−Ｓ（濃度０．３〜１．５重量％）を前記一方の表面の全面にダイレクトグラビア方式で塗布（印刷）した。塗布はなんら支障なく行うことができた。得られた巻紙について、アルギン酸ナトリウムの総塗布量を下記手法により測定し、通気度を常法により測定した。【００３７】
得られた巻紙を用いて、実施例１〜７、比較例１〜７と同様にしてシガレットを作製し、ＰＦＬＢ値を測定した。結果を表２に併記する。なお、表２には比較例１を再掲した。
【表２】
2009139228.tif 000004
【００３８】
表２に示す結果から、本発明によって製造された巻紙は、酸性化されていない少量のゲル化性物質の塗布でも、低い着火傾向を安定に示すことがわかる。【００３９】
実施例１２〜１４、比較例１０
実施例１〜７、比較例１〜７で用いた巻紙と同じ巻紙の一方の表面の全面に、下記表３に示す第１の水溶液（市販の酢酸カルシウム一水和物から調製した酢酸カルシウム水溶液、市販の乳酸カルシウム五水和物から調製した乳酸カルシウム水溶液または市販のグルコン酸カルシウム一水和物から調製したグルコン酸カルシウム水溶液（乳酸カルシウム水溶液およびグルコン酸カルシウム水溶液には、それぞれ、濃度０．００１重量％の市販の水酸化カリウムをｐＨ調整剤として添加した）を塗布した後、同表３に示す第２の水溶液（キミカ製アルギン酸ナトリウムＩ−Ｓ（濃度１．０〜３．４重量％）を前記一方の表面に対し、ベース巻紙の長手方向に７ｍｍの一定幅で、２０ｍｍの一定間隔で縞状にダイレクトグラビア方式で塗布（印刷）して合計５６個の塗布領域（燃焼抑制領域）を設けた。塗布はなんら支障なく行うことができた。各塗布領域の周囲は明確に画定されていた。得られた巻紙について、アルギン酸ナトリウムの総塗布量を下記手法により測定した。【００４０】
得られた巻紙を用いて、実施例１〜７、比較例１〜７と同様にしてシガレットを作製し、ＰＦＬＢ値を測定した。結果を表３に併記する。なお、表３には比較例１を再掲した。
【表３】
2009139228.tif 000005
【００４１】
表３に示す結果から、本発明によって製造された巻紙は、酸性化されていない少量のゲル化性物質の塗布でも、低い着火傾向を安定に示すことがわかる。【００４２】
＜アルギン酸ナトリウムの総塗布量の測定＞
「食品衛生学誌」第５巻、２９７〜３０２頁（１９８８）に記載されている「食品中のアルギン酸ナトリウムの定量分析法」に準拠し、脱脂、希硫酸処理、除蛋白処理を行わずに、以下の手順で測定した。【００４３】
上記アルギン酸ナトリウムを塗布した巻紙（１．５００ｍ、幅２７ｍｍ）（約１．０ｇ）を５ｍｍ角に切断し、１重量％炭酸水素ナトリウム水溶液４０ｍＬを加え、湯浴中６０℃で５分間加熱した後、十分に混合、攪拌し、遠心分離（３５００回転、１０分間；以下同じ）により上清（抽出液）を得た。抽出残渣について、同様の抽出を再度行い、上清（抽出液）を得るとともに、抽出残渣に１重量％炭酸水素ナトリウム水溶液２０ｍＬを加え、十分に混合、攪拌して上清（抽出液）を得た。３つの抽出液を合わせ、１重量％炭酸水素ナトリウム水溶液を加えて１００ｍＬとし、試験溶液として用いた。【００４４】
アルギン酸ナトリウム標準溶液（アルギン酸ナトリウムを０〜０．２ｍｇ／ｍＬの濃度で含む１重量％炭酸水素ナトリウム水溶液）および上記試験溶液それぞれ１ｍＬに、銅−塩酸溶液（０．０５重量％の硫酸銅を含む８．５Ｍ塩酸）２ｍＬおよびナフトレゾルシノール溶液（０．４重量％１，３−ジヒドロキシナフタレン水溶液）１ｍＬを加え、沸騰水浴中で６５分間加熱した後、氷水中で冷却し、酢酸ブチル４ｍＬを加え、振盪し、遠心分離した。【００４５】
遠心分離後の上層１ｍＬを採取し、酢酸ブチル３ｍＬを加えて希釈し、５６６ｎｍで比色定量し、総塗布量を算出した。【００４６】
以上述べたように、本発明のシガレット用巻紙の製造方法は、第２の水溶液を酸性化しないでも、着火傾向が低減されたシガレット巻紙を安定に製造することができる。
【図１】
2009139228.tif 000006
【国際調査報告】
2009139228.tif 000007
2009139228.tif 000008
2009139228.tif 000009
2009139228.tif 000010